본 발명의 CIGS 태양 전지용 유리 기판은 셀렌화법에 의해 제조된다. 유리 기판 표층과 내부의 Ca+Sr+Ba의 비는 0.7 이하이다. 유리 기판 표면과 내부의 Na2O 함유량비는 0.4 내지 1.1이다. 유리 기판 표층의 Na의 열처리 전후 비는 1.1 이상이다. 유리 기판 표면으로부터의 깊이 5000㎚ 이상에 있어서, 하기 산화물 기준의 질량 백분율 표시로, SiO2를 50 내지 72％, Al2O3를 1 내지 15％, MgO를 0 내지 10％, CaO를 0.1 내지 11％, SrO를 0 내지 13％, BaO를 0 내지 11％, Na2O를 1 내지 11％, K2O를 2 내지 21％, ZrO2를 0 내지 10.5％, MgO+CaO+SrO+BaO를 4 내지 25％, CaO+SrO+BaO를 2 내지 23％, Na2O+K2O를 8 내지 22％, Na2O/(CaO+SrO+BaO)≤1.2 함유한다. 유리 전이점 온도는 580℃ 이상, 평균 열팽창 계수는 70×10-7 내지 100×10-7/℃이다. 당해 유리 기판은, 높은 발전 효율과 높은 유리 전이점 온도를 양립할 수 있다.